(57)【特許請求の範囲】
【請求項１】
下記一般式（１）で示される含フッ素有機ケイ素化合物。
【化１】
0005803745.tif 000025
［式中、Ｒｆは−ＣaＦ2a−（ａは２〜１０の整数）で示されるフルオロアルキレン基であり、Ｑは独立に炭素数１〜１２のアルキレン基であり、Ｒは独立に酸素原子を含んでもよい炭素数６〜２０のアルキル基又は炭素数７〜２０のアラルキル基であり、Ｒ1は互いに独立に炭素数１〜６のアルキル基、炭素数６〜１０のアリール基又は炭素数７〜１０のアラルキル基であり、Ｒ2は水素原子又はメチル基であり、Ｘは下記一般式
【化２】
0005803745.tif 000026
（式中、Ｒ4は炭素数１〜１２の２価炭化水素基である。）
で示される基であり、ｍは２〜８の整数であり、ｎは０、１又は２である。］
【請求項２】
下記一般式（２）
【化３】
0005803745.tif 000027
（式中、Ｒｆ、Ｑ、Ｒ1は式（１）と同じである。）
で示されるヒドロシロキシ基含有含フッ素化合物と、炭素数６〜２０のα−オレフィン系化合物と、アルケノールとを、白金系触媒の存在下、ヒドロシリル化反応させることによって含フッ素有機基変性シロキサンとした後、該シロキサンと、（メタ）アクリル基含有イソシアネート化合物とを反応させることを特徴とする請求項１に記載の含フッ素有機ケイ素化合物の製造方法。
【請求項３】
請求項１に記載の含フッ素有機ケイ素化合物を防汚性付与成分として含有することを特徴とする防汚性付与剤。
【請求項４】
請求項３に記載の防汚性付与剤を０．０１〜１０．０質量％含有することを特徴とする防汚性が付与されたハードコート材料。
【請求項５】
ハードコート材料が、活性エネルギー線硬化型樹脂組成物からなることを特徴とする請求項４に記載の防汚性が付与されたハードコート材料。
【発明の詳細な説明】
【技術分野】
【０００１】
本発明は、新規な含フッ素有機ケイ素化合物及びその製造方法に関するものであり、より詳細には、同一分子内に含フッ素有機基と炭化水素基と（メタ）アクリル基を有する新規なシロキサン化合物及びその製造方法に関するものである。
また、本発明は、この含フッ素有機ケイ素化合物を添加すると指紋が目立ちにくい防汚性付与剤、及び該防汚性付与剤を用いることにより防汚性が付与されたハードコート材料に関するものである。
【背景技術】
【０００２】
樹脂材料は、金属と比較して錆びない、軽いなどの特徴を有するため、各種電化製品やパソコン、携帯電話などの電子機器の筐体などに幅広く用いられている。また、ガラスと比較しても割れにくいなどの特徴を有しており、アクリル樹脂やポリカーボネート樹脂などの高硬度、高透明性などの性質を有する樹脂は、単体あるいはハードコート材として液晶ディスプレイやタッチパネルなどの表示体に用いられている。
【０００３】
近年、特に電子機器の筐体などにおいては、デザイン面から高光沢な表面が求められている。また、携帯電話やパソコン用ディスプレイにもタッチパネルの仕様を有するものが増えてきており、その最表面には傷防止などの目的で、アクリル樹脂やシリコーン樹脂などのハードコード材料が塗工されている。
【０００４】
これらは頻繁に人の手などに触れることから、皮脂や汗、指紋といった汚れが付着し易く、それらが痕跡となった場合、見た目を損ねたり視認性が低下したりすることが多い。特に、静電容量方式のタッチパネルにおいては、指で直接触れることによる入力が必須であり、この問題は避けられない。そのため、これらのハードコート材料に対して、耐指紋性などの防汚性能の向上が強く求められてきた。
【０００５】
この対策としてはこれまで種々検討されており、大別すると次の２つの手法による。一つは、シリコーン系化合物やフッ素系化合物を用いて、ハードコート表面に低表面エネルギーを有する撥水・撥油性表面を形成し、指紋などの汚れがつきにくく、かつ、取れ易い処理を施すというものである。
【０００６】
例えば、特開２００４−２５０４７４号公報（特許文献１）に示されるように、パーフルオロポリエーテル基を有するシラン化合物をハードコートの最表面に処理したり、特許第３９６３１６９号公報（特許文献２）に示されるように、パーフルオロポリエーテルウレタンアクリレート組成物をハードコート組成物に添加し、その表面で偏在架橋させたりして、表面に撥水・撥油性表面を形成することによって、防汚性能を発現させようというものである。
【０００７】
この方法では、付着した汚れが拭き取り易くなるものの、その高い撥水・撥油性によって、付着した指紋等が微細な液滴を形成し、光を乱反射することで透過性や視認性が低下したり、フッ素化合物が低屈折率であることから、指紋の成分である皮脂や汗などとの屈折率差が大きく、わずかな付着跡でも目立ったりすることがあった。
また、付着した指紋は水分や塩などの無機成分、たんぱく質や油脂などの有機成分などを含み、その組成が複雑であり、これらの付着を完全に防ぐことは困難である。
【０００８】
もう一つは、指紋等の汚れ成分に対して親和性の高い親水・親油表面をハードコートの最表面に形成し、付着した汚れを馴染ませ、薄く濡れ広がらせることによって、目立たなくしてしまうというものである。
【０００９】
例えば、特開２００１−３５３８０８号公報（特許文献３）に示されるように、長鎖アルキルエステル基を有するシラン化合物をハードコートの最表面に処理したり、国際公開第２００９／４４９１２号パンフレット（特許文献４）に示されるように、アクリルポリマー組成物にコロイダルシリカを添加したりして、表面に親水・親油表面を形成することによって、汚れの視認性を低下させようというものである。
【００１０】
この方法では、汚れがハードコート表面に付着しても、全体に濡れ広がって見えにくくなる。更にハードコートの屈折率を指紋等の汚れ成分に近づけることによって、更に視認性の低下を防ぐことができる。しかしながら、汚れ成分への親和性が高いために、徐々にそれらが堆積してしまったり、拭き取りが難しかったりするために、ディスプレイなどの光透過性が低下してしまうことがあった。
【００１１】
これらを改善するために、特公平７−２０９７５号公報、特開平７−１０２２７６号公報（特許文献５，６）で、下記一般式の含フッ素有機ケイ素化合物が提案されている。
【化１】
0005803745.tif 000002
（式中、Ｒｆはパーフルオロアルキル基またはパーフルオロアルキルエーテル基を示し、Ｍｅはメチル基を示し、ｌは０又は１の整数、ｍは６〜２０の整数、ｎは１〜３の整数を示す。）
しかし、上記含フッ素有機ケイ素化合物は、ハードコート材と結合する官能基が結合していないため、表面に付着している添加剤が拭き取られると指紋を目立ちにくくする効果がなくなってしまうという問題点があった。
【先行技術文献】
【特許文献】
【００１２】
【特許文献１】特開２００４−２５０４７４号公報
【特許文献２】特許第３９６３１６９号公報
【特許文献３】特開２００１−３５３８０８号公報
【特許文献４】国際公開第２００９／４４９１２号パンフレット
【特許文献５】特公平７−２０９７５号公報
【特許文献６】特開平７−１０２２７６号公報
【発明の概要】
【発明が解決しようとする課題】
【００１３】
本発明は、上記事情に鑑みなされたもので、撥水性、離型性等の含フッ素有機基の有する特性と、親油性等の炭化水素基の有する特性との両方を備え、かつ、耐熱性、耐加水分解性等にも優れた新規な含フッ素有機ケイ素化合物及びその製造方法を提供することを目的とする。
更に、良好な防汚性を付与する防汚性付与剤、及び該防汚性付与剤を用いることにより防汚性が付与されたハードコート材料を提供することを目的とする。
【課題を解決するための手段】
【００１４】
本発明者らは、上記目的を達成するために鋭意検討を重ねた結果、（メタ）アクリル基を分子内に導入し、分子構造を検討することにより、下記一般式（１）
【化２】
0005803745.tif 000003
［式中、Ｒｆは炭素数２〜１６のフルオロアルキレン基又は炭素数３〜２００の２価フルオロポリエーテル基であり、Ｑは独立に単結合又は炭素数１〜１２の２価の有機基であり、Ｒは独立に酸素原子を含んでもよい炭素数６〜２０のアルキル基又は炭素数７〜２０のアラルキル基であり、Ｒ1は互いに独立に炭素数１〜６のアルキル基、炭素数６〜１０のアリール基又は炭素数７〜１０のアラルキル基であり、Ｒ2は水素原子又はメチル基であり、Ｘは下記一般式
【化３】
0005803745.tif 000004
（式中、Ｒ4は炭素数１〜１２の２価炭化水素基である。）
で示される基であり、ｍは２〜８の整数であり、ｎは独立に０、１又は２である。］
で示される新規な含フッ素有機ケイ素化合物を後述する方法で得ることができ、またこの含フッ素有機ケイ素化合物を防汚性付与成分として含有する防汚性付与剤を、例えば耐指紋性付与剤としてハードコート材料に添加することで、指紋などの汚れが目立ちにくく、かつ拭き取り易い表面を有するハードコート皮膜が得られることを見出し、本発明をなすに至った。
【００１５】
従って、本発明は下記に示す含フッ素有機ケイ素化合物及びその製造方法並びに防汚性付与剤及びハードコート材料を提供する。
〔１〕
下記一般式（１）で示される含フッ素有機ケイ素化合物。
【化４】
0005803745.tif 000005
［式中、Ｒｆは−ＣaＦ2a−（ａは２〜１０の整数）で示されるフルオロアルキレン基であり、Ｑは独立に炭素数１〜１２のアルキレン基であり、Ｒは独立に酸素原子を含んでもよい炭素数６〜２０のアルキル基又は炭素数７〜２０のアラルキル基であり、Ｒ1は互いに独立に炭素数１〜６のアルキル基、炭素数６〜１０のアリール基又は炭素数７〜１０のアラルキル基であり、Ｒ2は水素原子又はメチル基であり、Ｘは下記一般式
【化５】
0005803745.tif 000006
（式中、Ｒ4は炭素数１〜１２の２価炭化水素基である。）
で示される基であり、ｍは２〜８の整数であり、ｎは０、１又は２である。］
〔２〕
下記一般式（２）
【化６】
0005803745.tif 000007
（式中、Ｒｆ、Ｑ、Ｒ1は式（１）と同じである。）
で示されるヒドロシロキシ基含有含フッ素化合物と、炭素数６〜２０のα−オレフィン系化合物と、アルケノールとを、白金系触媒の存在下、ヒドロシリル化反応させることによって含フッ素有機基変性シロキサンとした後、該シロキサンと、（メタ）アクリル基含有イソシアネート化合物とを反応させることを特徴とする〔１〕に記載の含フッ素有機ケイ素化合物の製造方法。
〔３〕
〔１〕に記載の含フッ素有機ケイ素化合物を防汚性付与成分として含有することを特徴とする防汚性付与剤。
〔４〕
〔３〕に記載の防汚性付与剤を０．０１〜１０．０質量％含有することを特徴とする防汚性が付与されたハードコート材料。
〔５〕
ハードコート材料が、活性エネルギー線硬化型樹脂組成物からなることを特徴とする〔４〕に記載の防汚性が付与されたハードコート材料。
【発明の効果】
【００１６】
本発明の含フッ素有機ケイ素化合物は、含フッ素有機基の有する特性と炭化水素基の有する特性との両方を備え、耐熱性、耐加水分解性に優れたものである。また、この含フッ素有機ケイ素化合物を用いた本発明の防汚性付与剤は、ハードコート材料に配合することで、ハードコート表面に防汚性、耐指紋性等を付与するのに有用であり、これによって、指紋、皮脂、汗などの人脂、化粧品等が付着しても目立ちにくくなり、汚れが付着した場合であっても拭き取り性に優れ、更にその耐久性に優れたハードコート表面を与える。
【図面の簡単な説明】
【００１７】
【図１】実施例１で得られた化合物のＩＲスペクトルである。
【発明を実施するための形態】
【００１８】
含フッ素有機ケイ素化合物
本発明の防汚性付与剤の主成分である含フッ素有機ケイ素化合物は、上記したように下記一般式（１）で示される。
【化７】
0005803745.tif 000008
【００１９】
一般式（１）において、Ｒｆは炭素数２〜１６、好ましくは炭素数２〜１０、より好ましくは炭素数４〜８の直鎖状もしくは分岐状フルオロアルキレン基、又は炭素数３〜２００、好ましくは炭素数６〜１００の２価フルオロポリエーテル基であり、撥水・撥油性、防汚性、ハードコート表面への滲出性などの特性を化合物に付与するためのものである。Ｒｆ中における炭素数が上記上限値を超える場合には、ハードコート材料との相溶性が損なわれ、白化や硬化不良などを生じるおそれがある。
【００２０】
このような含フッ素基Ｒｆの例としては、例えば下記に示すものが例示できる。
−ＣaＦ2a−，
−（ＣＦ2）b−ＣＨ2−（ＣＦ2）c−，
−（ＣgＦ2gＯ）d−（ＣＦ2Ｏ）e−（ＣＦ2）f−
（式中、ａは２〜１０、好ましくは２〜８の整数、ｂは１〜８、好ましくは２〜６の整数、ｃは１〜８、好ましくは２〜６の整数、ｄ、ｆは０、１又は２、好ましくは０又は１、ｅは１〜１０、好ましくは１〜８の整数、ｇは２〜６、好ましくは２〜４の整数である。各繰り返し単位はランダムに結合されていてよい。）
【００２１】
これらの中でも下記に示すものが好適に使用し得る。
−ＣaＦ2a−，
−（ＣgＦ2gＯ）d−（ＣＦ2Ｏ）e−（ＣＦ2）f−
（式中、ａ、ｄ、ｅ、ｆ、ｇは上記と同じである。）
【００２２】
一般式（１）において、Ｑは独立に単結合、又は炭素数１〜１２、好ましくは炭素数３〜８の２価の有機基である。２価の有機基として、具体的には、メチレン基、エチレン基、プロピレン基（トリメチレン基、メチルエチレン基）、ブチレン基（テトラメチレン基、メチルプロピレン基）、ヘキサメチレン基、オクタメチレン基等のアルキレン基、フェニレン基等のアリーレン基、又はこれらの基の２種以上の組み合わせ（アルキレン・アリーレン基等）であってよく、あるいはこれらの基にエーテル結合、アミド結合、エステル結合、ジオルガノシリレン基等から選ばれる１種又は２種以上の構造を介在させたものであってもよく、更に上記以外に酸素原子、窒素原子、ケイ素原子から選ばれる１種又は２種以上を含む基を含有してもよい２価の炭化水素基が挙げられる。
【００２３】
このようなＱの２価の有機基としては、下記式に示される基が挙げられる。
−ＣＨ2−，
−ＣＨ2ＣＨ2−，
−ＣＨ2ＣＨ2ＣＨ2−，
−ＣＨ2−Ｏ−（ＣＨ2）t−，
−ＣＨ2ＣＨ2−Ｏ−（ＣＨ2）t−，
−ＯＣＨ2−，
−ＣＯ−ＮＨ−ＣＨ2−，
−ＣＯ−Ｎ（Ｐｈ）−ＣＨ2−，
−ＣＯ−ＮＨ−ＣＨ2ＣＨ2−，
−ＣＯ−Ｎ（Ｐｈ）−ＣＨ2ＣＨ2ＣＨ2−，
−ＣＯ−Ｎ（ＣＨ3）−ＣＨ2ＣＨ2ＣＨ2−，
−ＣＯ−Ｏ−ＣＨ2−，
−ＣＯ−Ｎ（ＣＨ3）−Ｐｈ’−，
−ＣＯ−ＮＲ3−Ｙ−，
−ＣＯ−ＮＲ3−Ｙ−ＣＨ2ＣＨ2−
（式中、Ｐｈはフェニル基、Ｐｈ’はフェニレン基であり、ｔは１〜１０の整数である。Ｙは−ＣＨ2−又は下記式
【化８】
0005803745.tif 000009
で表される２価の基であり、Ｒ3は水素原子又は非置換もしくは置換の、好ましくは炭素数１〜１０の１価炭化水素基である。）
【００２４】
ここで、上記Ｒ3の非置換もしくは置換の、好ましくは炭素数１〜１０の１価炭化水素基としては、例えば、メチル基、エチル基、プロピル基、イソプロピル基、ブチル基、イソブチル基、ｔｅｒｔ−ブチル基、ペンチル基、ネオペンチル基、ヘキシル基、オクチル基等のアルキル基、シクロヘキシル基等のシクロアルキル基、ビニル基、アリル基、プロペニル基等のアルケニル基、フェニル基、トリル基、キシリル基、ナフチル基等のアリール基、ベンジル基、フェニルエチル基、フェニルプロピル基等のアラルキル基などや、これらの基の水素原子の一部又は全部がフッ素、臭素、塩素等のハロゲン原子、シアノ基（Ｎ≡Ｃ−）などで置換されたもの、例えばクロロメチル基、クロロプロピル基、ブロモエチル基、トリフルオロプロピル基、シアノエチル基等が挙げられる。
【００２５】
式（１）において、Ｒは独立に酸素原子を含んでもよい炭素数６〜２０、好ましくは炭素数８〜２０のアルキル基、又は炭素数７〜２０、好ましくは炭素数８〜１４のアラルキル基であり、該基は汚れや指紋の油成分と親和性を持たせ、汚れや指紋を目立ちにくくするために導入される。例えば、アルキル基としては、ヘキシル基、ヘプチル基、オクチル基、ノニル基、デシル基、ウンデシル基、ドデシル基（ラウリル基）、テトラデシル基（ミリスチル基）、ヘキサデシル基（パルミチル基）、オクタデシル基（ステアリル基）、エイコシル基等が挙げられ、アラルキル基としては、ベンジル基、フェニルエチル基、トリルエチル基等が挙げられる。また、これらにエーテル結合酸素原子（−Ｏ−）、カルボニル結合（−ＣＯ−）、エステル結合（−ＣＯＯ−）等の１種又は２種以上を介在するものであってもよく、例えば、ウンデカン酸エチル基、オクチル酸エチル基、エトキシペンチル基等が挙げられる。複数のＲは同一の基であっても異種の基であってもよい。
【００２６】
式（１）において、Ｒ1は独立に炭素数１〜６、好ましくは炭素数１〜４のアルキル基、炭素数６〜１０、好ましくは炭素数６〜８のアリール基、又は炭素数７〜１０、好ましくは炭素数７〜８のアラルキル基であり、該基は化合物に親油性、ハードコート材料への相溶性などを付与するために導入される。例えば、メチル基、エチル基、ｎ−プロピル基、イソプロピル基、ｎ−ブチル基、イソブチル基、ｔｅｒｔ−ブチル基、ヘキシル基、シクロヘキシル基、フェニル基、ベンジル基などが挙げられる。中でも、メチル基、ｎ−ブチル基、フェニル基であることが好ましく、特に好ましいのはメチル基である。Ｒ1はそれぞれが同一の基であっても異種の基であってもよい。
また、Ｒ2は、水素原子又はメチル基である。
【００２７】
式（１）において、Ｘは下記一般式で示されるものである。
【化９】
0005803745.tif 000010
（式中、Ｒ4はメチレン基、エチレン基、プロピレン基等のアルキレン基、フェニレン基、ナフチレン基等のアリーレン基などの炭素数１〜１２の２価炭化水素基である。）
【００２８】
また、式（１）において、ｎは独立に０、１又は２であり、好ましくは２である。ｍは２〜８の整数であり、好ましくは２〜６の整数である。
【００２９】
なお、式（１）の化合物中のフルオロアルキレン基及び／又は２価フルオロポリエーテル基Ｒｆは、特に含フッ素有機ケイ素化合物を防汚性付与剤、ハードコート材料用途に用いる場合、分子中のフッ素原子の質量割合が３〜３０質量％となる割合で存在することが好ましく、より好ましくは５〜２０質量％となる割合である。上記下限値未満ではハードコート表面への滲出が困難であり、望ましい特性が得られないおそれがある。また、上記上限値超では樹脂への親和性が損なわれるため、外観の白化や硬度の低下などが生じるおそれがある。
【００３０】
上記一般式（１）で示される含フッ素有機ケイ素化合物として、具体的には、下記に示すものを例示することができる。
【化１０】
0005803745.tif 000011
（但し、ｘ＋ｙ（平均）＝５）
【００３１】
含フッ素有機ケイ素化合物の製造方法
本発明の一般式（１）で示される含フッ素有機ケイ素化合物は、既知の方法によって容易に製造できる。例えば、下記一般式（２）
【化１１】
0005803745.tif 000012
（式中、Ｒｆ、Ｑ、Ｒ1は上記と同じである。）
で示されるヒドロシロキシ基含有含フッ素化合物と、式（１）のＲ基から水素原子１個を除いた残基に対応する炭素数６〜２０のα−オレフィン系化合物と、アルケノールとを、好ましくは白金系触媒の存在下、従来公知の方法によりヒドロシリル化付加反応させることによって含フッ素有機基変性シロキサンとした後、該シロキサンと、（メタ）アクリル基含有イソシアネート化合物とを反応させることで製造することができる。
【００３２】
ここで、α−オレフィン系化合物は、式（１）におけるＲより水素原子を１個除いたオレフィンで、好ましくは片末端にビニル基を有するオレフィンが好ましい。両末端ビニル基含有オレフィンを用いると、ヒドロシリル化付加反応の際に分子間で架橋反応が起こることがあり、高分子化して生成物がゲル化したり、防汚性付与剤として使用する場合は、ハードコート材料への溶解性が低下したりするおそれがある。炭素数６〜２０のα−オレフィン系化合物として、具体的には、１−ヘキサデセン、１−ドデセン、１０−ウンデセン酸エチル、エトキシ−１−ペンテン等が例示できる。
【００３３】
また、アルケノールとしては、下記式で示されるものが例示できる。
ＨＯ−Ｒ5−ＣＨ＝ＣＨ2
（式中、Ｒ5は単結合又は炭素数１〜６のメチレン基、エチレン基、プロピレン基、ブチレン基等のアルキレン基である。）
【００３４】
ヒドロシロキシ基含有含フッ素化合物と炭素数６〜２０のα−オレフィン系化合物とは、ヒドロシロキシ基含有含フッ素化合物のＳｉＨ基が少なくとも１個残るように反応させるもので、具体的には、ヒドロシロキシ基含有含フッ素化合物のＳｉＨ基とα−オレフィン系化合物の末端ビニル基とのモル比（Ｖｉ／ＳｉＨ比）が０．１６７〜０．８３３、より好ましくは０．３３３〜０．６６７であるように反応を行って、ＳｉＨ基を少なくとも１個、好ましくは１〜３個有する含フッ素有機基変性シロキサンを得ることが好ましい。α−オレフィン系化合物が上記より過剰であると、ハードコート材料に添加した際に濁りを生じたりするおそれがある。
【００３５】
次いで、残りのＳｉＨ基すべてにアルケノールを反応させる。上記ヒドロシロキシ基含有含フッ素化合物とα−オレフィン系化合物とを反応させたＳｉＨ基を少なくとも１個有する含フッ素有機基変性シロキサンと、アルケノールとは、該含フッ素有機基変性シロキサンのＳｉＨ基とアルケノールのビニル基とのモル比（Ｖｉ／ＳｉＨ比）が０．２〜１．５、特に０．３３３〜１．２となるように反応を行って、ＳｉＨ基を有さない含フッ素有機基変性シロキサンを得ることが好ましい。
【００３６】
上記反応において、白金系触媒としては、ヒドロシリル化に用いられる従来公知の白金族金属触媒が使用できる。一般に貴金属の化合物であり高価格であることから、比較的入手し易い白金又は白金化合物がよく用いられる。このような白金化合物としては、塩化白金酸又は塩化白金酸とエチレン等のオレフィンとの錯体、アルコール、ビニルシロキサンとの錯体、及びシリカ、アルミナ、カーボン等に担持された金属白金を用いることができる。白金化合物以外の白金族金属触媒としては、ロジウム、ルテニウム、イリジウム及びパラジウム系化合物が使用でき、例えば、ＲｈＣｌ（ＰＰｈ3）3、ＲｈＣｌ（ＣＯ）（ＰＰｈ3）2、Ｒｕ3（ＣＯ）12、ＩｒＣｌ（ＣＯ）（ＰＰｈ3）2、Ｐｄ（ＰＰｈ3）4等（式中、Ｐｈはフェニル基である。）を用いることができる。
【００３７】
白金系触媒の使用量は触媒量でよく、ヒドロシロキシ基含有含フッ素化合物とα−オレフィン系化合物あるいはアルケノールの合計量１００質量部に対し、０．１〜５００ｐｐｍ（白金質量換算）となる量が好ましい。
【００３８】
反応温度は、溶剤の量や種類により適宜決められ、通常、室温〜２００℃でよく、好ましくは４０〜１００℃である。反応時間は、特に制約なく、個別の反応条件に応じて反応が十分に進行するようにすればよい。
【００３９】
上記各段階のヒドロシリル化反応を行う際に、必要に応じて溶剤を用いてもよい。溶剤は、ヒドロシロキシ基含有含フッ素化合物、α−オレフィン系化合物及びアルケノールのいずれをも溶解するものであることが望ましいが、いずれか一つのみを溶解するものであってもヒドロシリル化反応を阻害するものでなければ特に制限されない。溶剤の使用量は、ヒドロシロキシ基含有含フッ素化合物、α−オレフィン系化合物及びアルケノールや生成する含フッ素有機基変性シロキサンの粘度や仕込み量によって適宜選定されるが、ヒドロシロキシ基含有含フッ素化合物、α−オレフィン系化合物及びアルケノールの合計量１００質量部に対して、１０〜２００質量部が好ましく、２０〜１００質量部であることが特に好ましい。
【００４０】
このような溶剤としては、ｎ−ヘキサン、ｎ−ヘプタン、イソオクタン、イソドデカンなどの脂肪族炭化水素系化合物、トルエン、キシレンなどの芳香族炭化水素系化合物、トリフルオロトルエン、ヘキサフルオロメタキシレンなどの含フッ素芳香族炭化水素系化合物、パーフルオロブチルメチルエーテル、パーフルオロブチルエチルエーテル、１，１，１，２，２，３，４，５，５，５−デカフルオロ−３−メトキシ−４−（トリフルオロメチル）ペンタンなどのハイドロフルオロエーテル系化合物、ダイフロイル（ダイキン工業製）などのクロロフルオロカーボン系化合物、ヘキサメチルジシロキサン、オクタメチルトリシロキサン、デカメチルテトラシロキサン、ドデカメチルペンタシロキサン、２−（トリメチルシロキシ）−１，１，１，２，３，３，３−ヘプタメチルトリシロキサンなどの鎖状シロキサン、オクタメチルシクロペンタシロキサン、デカメチルシクロペンタシロキサンなどの環状シロキサン、フォンブリン、ガルデン（ソルベイソレクシス製）、デムナム（ダイキン工業製）、クライトックス（デュポン製）などのパーフルオロポリエーテル系化合物などが挙げられる。中でも、トルエン、キシレン、ヘキサフルオロメタキシレンが、ヒドロシロキシ基含有含フッ素化合物、α−オレフィン系化合物、アルケノール及び生成する含フッ素有機基変性シロキサンの溶解性に優れており好適である。
【００４１】
得られた含フッ素有機基変性シロキサンに（メタ）アクリル基含有イソシアネート化合物を反応させる。この際、含フッ素有機基変性シロキサン中のアルコール量を定量し、その量の１．２〜３倍モル量、好ましくは１．５〜２倍モル量の（メタ）アクリル基含有イソシアネート化合物を反応させることが望ましい。
【００４２】
ここで、（メタ）アクリル基含有イソシアネート化合物としては、下記式で示されるものが例示できる。
【化１２】
0005803745.tif 000013
（式中、Ｒ2、Ｒ4は上記と同じである。）
【００４３】
含フッ素有機基変性シロキサンと（メタ）アクリル基含有イソシアネート化合物との反応は、０〜１２０℃、好ましくは２５〜８０℃の条件下、両者を混合することによって進行することができる。
【００４４】
また、反応の速度を増加するために適切な触媒を加えてもよい。触媒としては、例えばジブチル錫ジアセテート、ジブチル錫ジラウレート、ジブチル錫ジオクトエート、ジオクチル錫ジアセテート、ジオクチル錫ジラウレート、ジオクチル錫ジオクテート、ジオクタン酸第１錫等のアルキル錫エステル化合物、テトライソプロポキシチタン、テトラ−ｎ−ブトキシチタン、テトラキス（２−エチルヘキソキシ）チタン、ジプロポキシビス（アセチルアセトナ）チタン、チタニウムイソプロポキシオクチレングリコール等のチタン酸エステル又はチタンキレート化合物、ジルコウニウムテトラアセチルアセトネート、ジルコニウムトリブトキシモノアセチルアセトネート、ジルコニウムモノブトキシアセチルアセトネートビス（エチルアセトアセテート）、ジルコニウムジブトキシビス（エチルアセトアセテート）、ジルコニウムテトラアセチルアセトネート、ジルコニウムキレート化合物等が例示されるが、これらはその１種に限定されず、２種もしくはそれ以上の混合物として使用してもよい。これらの触媒を反応物総質量に対して、０．０１〜２質量％、好ましくは０．０５〜１質量％で加えることにより反応速度を増加させることができる。
【００４５】
また、必要に応じて適当な溶剤で希釈して反応を行ってもよい。このような溶剤としては、イソシアネート及び水酸基と反応しない溶剤であれば特に制限なく用いることができ、具体的には、テトラヒドロフラン、ジイソプロピルエーテル、ジブチルエーテル等のエーテル類、アセトン、メチルエチルケトン、メチルイソブチルケトン等のケトン類、酢酸エチル、酢酸ブチル等のエステル類、トルエン、キシレン等の芳香族炭化水素系溶剤等が例示される。
【００４６】
本発明の新規な含フッ素有機ケイ素化合物は、撥水・撥油性、耐薬品性、耐加水分解性、潤滑性、離型性などに優れ、かつ、従来の含フッ素有機基含有化合物と比較して、有機溶剤もしくは塗料、化粧料、各種コーティング材料などの物質との親和性に優れているため、化粧品添加剤、成型時の金型離型性を向上させる離型剤、グリースに撥水・撥油性を付与するための添加剤、潤滑油の耐摩耗性向上のための添加剤、染料及び顔料工業分野における顔料の着色性及び分散性向上用助剤、塗料欠陥是正のための流展性及びへこみ防止性付与剤等として有用である。
【００４７】
防汚性付与剤
本発明の防汚性付与剤は、例えば、上述した一般式（１）で示される含フッ素有機ケイ素化合物を防汚性付与成分として有機溶剤に均一に溶解した溶液として調製することができる。この場合、均一溶液が得られる範囲であれば防汚性付与剤中の上記防汚性付与成分の濃度は特に制限されないが、通常は、１〜５０質量％、好ましくは５〜３０質量％、より好ましくは５〜２０質量％程度であればよい。
【００４８】
含フッ素有機ケイ素化合物を溶解する有機溶剤としては、防汚性付与剤を添加するハードコート材料と反応しないものから選ばれ、例えば、ヘキサン、ヘプタン、イソオクタン、イソドデカンなどの脂肪族炭化水素系溶剤、トルエン、キシレンなどの芳香族炭化水素系溶剤、メタノール、エタノール、イソプロパノールなどのアルコール系溶剤、アセトン、メチルエチルケトン、メチルイソブチルケトン、シクロヘキサノンなどのケトン系溶剤、エチレングリコールモノエチルエーテル、エチレングリコールモノ−ｔ−ブチルエーテル、プロピレングリコールモノメチルエーテルなどのグリコールエーテル系溶剤、酢酸エチル、酢酸ブチル、プロピレングリコールモノメチルエーテル酢酸エステルなどのエステル系溶剤などが挙げられる。この中でもイソドデカン、イソプロパノール、メチルイソブチルケトンなどが好適に用いられる。
【００４９】
ハードコート材料
本発明の防汚性付与剤は、主にハードコート材料に添加して耐指紋付与剤等として使われる。ハードコート材料としては、透明性と適度な硬度と機械的強度とがあり、本発明に用いられる上記含フッ素有機ケイ素化合物と混合し、硬化可能なものであれば特に限定されるものではない。
【００５０】
ハードコート材料中に添加する防汚性付与剤の濃度は特に制限されるものではないが、通常は、０．０１〜１０．０質量％、好ましくは０．０５〜８．０質量％、より好ましくは０．１〜５．０質量％程度であればよい。
【００５１】
ここで、ハードコート材料としては、活性エネルギー線の照射により硬化する樹脂（活性エネルギー線硬化型樹脂組成物）や熱硬化性の樹脂（熱硬化型樹脂組成物）等を使用でき、具体的には、アルコキシシラン系化合物の部分加水分解オリゴマーからなる熱硬化型シリコーン系ハードコート材料、熱硬化型のポリウレタン樹脂からなる熱硬化型ポリウレタン系ハードコート材料、又は不飽和基を有するアクリル系化合物からなる紫外線硬化型アクリル系ハードコート材料が好ましい。特に本発明の防汚性付与剤に対して、溶解性と表面滲出性のバランスが優れている活性エネルギー線硬化型樹脂組成物、とりわけ紫外線硬化型アクリル系ハードコート材料が好ましい。
【００５２】
熱硬化型シリコーン系ハードコート材料には、公知の方法によって合成したアルコキシシラン化合物の部分加水分解オリゴマーが使用できる。これに酢酸、マレイン酸等の硬化触媒を添加し、アルコール、グリコールエーテル系の有機溶剤に溶解させて熱硬化型シリコーン系ハードコート液が得られる。そしてこれを通常の塗料における塗装方法により透明プラスチック成型品の外面に塗布し、８０〜１４０℃の温度で加熱硬化することによってハードコート塗膜を形成させる。但しこの場合、プラスチック成型品の熱変形温度以下での硬化温度の設定が前提となる。
【００５３】
このような熱硬化型シリコーン系ハードコート材料としては、例えば、国際公開第２０１０／１１０３８９号パンフレット、特開２０００−２７３３９４号公報、特開平１０−２１８９９５号公報等に記載された材料などを挙げることができる。
【００５４】
熱硬化型ポリウレタン系ハードコート材料には、ポリオキシアルキレンポリオールとして、１分子中に水酸基数２〜３個を有する多価アルコール類、例えば、エチレングリコール、ジエチレングリコール、プロピレングリコール、ジプロピレングリコール、１，３−ブチレングリコール、１，４−ブチレングリコール、１，６−ヘキサンジオール、ネオペンチルグリコール、ビスフェノールＡ、トリメチロールエタン、トリメチロールプロパン、グリセリン等にエチレンオキサイドと他のアルキレンオキサイド、例えば、プロピレンオキサイド、スチレンオキサイド等を単独もしくは２種以上付加させたポリオキシアルキレンポリオールが使用され、これに有機ジイソシアネート類として、例えば、２，４−トリレンジイソシアネート、２，６−トリレンジイソシアネート、２，４／２，６異性体比６５／３５（質量比）トリレンジイソシアネート、２，４／２，６異性体比８０／２０（質量比）トリレンジイソシアネート、４，４−ジフェニルメタンジイソシアネート、ヘキサメチレンジイソシアネート、メタキシリレンジイソシアネート、フェニルジイソシアネート、１，５−ナフタレンジイソシアネート、水素添加トリレンジイソシアネート、水素添加４，４−ジフェニルメタンジイソシアネート、イソホロンジイソシアネート、末端ジイソシアネートプレポリマー等の単独又は混合物を使用することができ、これにウレタン化反応の触媒として公知の有機金属塩類、例えば、ナフテン酸鉛、オクチル酸鉛、ステアリン酸鉛等の有機鉛化合物又はナフテン酸錫、オクチル酸錫、ラウリル酸錫、テトラ−ｎ−ブチル錫、ｎ−ブチルチントリクロライド、トリメチルチンハイドロオキサイド、ジメチルチンジクロライド、ジブチルチンジラウレート等の有機錫化合物の単独あるいは混合物を配合し、適宜ケトン系等の溶剤で希釈することで、熱硬化型ポリウレタン系ハードコート液を調製する。そしてこれを通常の塗料における塗装方法により透明プラスチック成型品の外面に塗布し、７０〜１００℃の温度で加熱硬化することによってハードコート塗膜を形成させる。但しこの場合も、プラスチック成型品の熱変形温度以下での硬化温度の設定が前提となる。
【００５５】
このような熱硬化型ポリウレタン系ハードコート材料としては、例えば、特許第３６５０９８８号公報、特許第３５８３０７３号公報、特許第４４９８８５０号公報、特開２００６−１８２９０４号公報等に記載された材料などを挙げることができる。
【００５６】
紫外線硬化型アクリル系ハードコート材料には、不飽和基を有するアクリル系化合物として、例えば、ペンタエリスリトールジ（メタ）アクリレート、ジエチレングリコールジ（メタ）アクリレート、トリメチロールプロパントリ（メタ）アクリレート、テトラメチロールテトラ（メタ）アクリレート、ペンタエリスリトールトリ（メタ）アクリレート、グリセロールトリ（メタ）アクリレート、トリス（メタ）アクリロイルオキシエチルフォスフェート、フタル酸水素−（２，２，２−トリ−（メタ）アクリロイルオキシメチル）エチル、グリセロールトリ（メタ）アクリレート、ペンタエリスリトールテトラ（メタ）アクリレート、ジトリメチロールプロパンテトラ（メタ）アクリレート、ジペンタエリスリトールペンタ（メタ）アクリレート、ジペンタエリスリトールヘキサ（メタ）アクリレート、ソルビトールヘキサ（メタ）アクリレート等の２〜６官能の（メタ）アクリル化合物、これらの（メタ）アクリル化合物をエチレンオキシド、プロピレンオキシド、エピクロルヒドリン、脂肪酸、アルキル、ウレタン変性品、エポキシ樹脂にアクリル酸を付加させて得られるエポキシアクリレート類、２−ヒドロキシエチル（メタ）アクリレート、２−ヒドロキシ−３−アクリロイロキシプロピルメタクリレート、及びペンタエリスリトールトリアクリレートから選ばれる水酸基を有する（メタ）アクリレートと、ヘキサメチレンジイソシアネート、イソホロンジイソシアネート、トリレンジイソシアネート、及びジフェニルメタンジイソシアネートから選ばれるポリイソシアネートを反応させたウレタンアクリレート類、アクリル酸エステル共重合体の側鎖に（メタ）アクリロイル基を導入した共重合体等の多官能（メタ）アクリレート混合物等を使用することができ、これにベンゾイン、ベンゾインメチルエーテル、ベンゾフェノン、１−ヒドロキシシクロヘキシルフェニルケトン等の光重合開始剤を配合して用いる。また、防汚性付与剤に配合し得る溶剤として例示した溶剤等で適宜希釈することもできる。そしてこれを透明プラスチック成型品の外面に塗布し、紫外線硬化することによってハードコート塗膜が形成される。
【００５７】
なお、紫外線硬化条件としては、波長１００〜４００ｎｍ、好ましくは２００〜４００ｎｍ程度の紫外線を、照射量２００〜２，０００ｍＪ／ｃｍ2、好ましくは４００〜１，６００ｍＪ／ｃｍ2程度照射することによって硬化することができる。
【００５８】
本発明の防汚性付与剤は、ハードコート材料に配合することで、ハードコート表面に防汚性、耐指紋性等を付与するのに有用である。これによって、指紋、皮脂、汗などの人脂、化粧品等が付着しても目立ちにくくなり、汚れが付着した場合であっても拭き取り性に優れたハードコート表面を与える。このため、本発明の防汚性付与剤は、人体が触れて人脂、化粧品等により汚される可能性のある物品の表面に施与される、塗装膜もしくは保護膜を形成するために使用される、硬化性組成物の添加剤として有用である。このような物品としては、例えば、光磁気ディスク、ＣＤ・ＬＤ・ＤＶＤ・ブルーレイディスクなどの光ディスク、ホログラム記録などに代表される光記録媒体；メガネレンズ、プリズム、レンズシート、ペリクル膜、偏光板、光学フィルター、レンチキュラーレンズ、フレネルレンズ、反射防止膜、光ファイバーや光カプラーなどの光学部品・光デバイス；ＣＲＴ、液晶ディスプレイ、プラズマディスプレイ、エレクトロルミネッセンスディスプレイ、背面投写型ディスプレイ、蛍光表示管（ＶＦＤ）、フィールドエミッシプロジェクションディスプレイ、トナー系ディスプレイ等の各種画面表示機器、特にＰＣ、携帯電話、携帯情報端末、ゲーム機、デジタルカメラ、デジタルビデオカメラ、自動現金引出し預け入れ装置、現金自動支払機、自動販売機、自動車用等のナビゲーション装置、セキュリティーシステム端末等の画像表示装置、及びその操作も行うタッチパネル（タッチセンサー、タッチスクリーン）式画像表示入力装置；携帯電話、携帯情報端末、携帯音楽プレイヤー、携帯ゲーム機、リモートコントローラ、コントローラ、キーボード等、車載装置用パネルスイッチなどの入力装置；携帯電話、携帯情報端末、カメラ、携帯音楽プレイヤー、携帯ゲーム機などの筐体表面；自動車の外装、ピアノ、高級家具、大理石などの塗装及び表面；美術品展示用保護ガラス、ショーウインドー、ショーケース、広告用カバー、フォトスタンド用のカバー、腕時計、自動車用フロントガラス、列車、航空機等の窓ガラス、自動車ヘッドライト、テールランプなどの透明なガラス製又は透明なプラスチック製（アクリル、ポリカーボネートなど）部材、各種ミラー部材等が挙げられる。
【００５９】
なお、ハードコート硬化膜の厚さは、通常、０．１〜３０μｍ、好ましくは１〜１０μｍ程度であればよい。
【実施例】
【００６０】
以下、実施例及び比較例により本発明を具体的に説明するが、本発明は以下の実施例に限定されるものではない。
【００６１】
［実施例１］
還流冷却管と温度計を取り付けたフラスコに、下記式（３）
【化１３】
0005803745.tif 000014
で示される含フッ素ヒドロシロキサン４３．１ｇ（０．０５０モル）、トルエン２１．１ｇ、白金／ビニルシロキサン錯体トルエン溶液０．０４ｇ（白金として０．２ｍｇ含有）を仕込んだ。内温を６０℃まで加熱した後、滴下漏斗より１−ヘキサデセン４４．９ｇ（０．２０モル）を内温が７０℃以上にならないように滴下スピードを調整して、滴下した。６０〜７０℃で１時間加熱した後、４−ペンテノール１７．２ｇ（０．２０モル）を内温が７０℃以上にならないように滴下スピードを調整して、滴下した。ＩＲスペクトルで含フッ素ヒドロシロキサン（３）のＳｉＨ基由来の吸収が消失していることを確認した後、減圧下でヘキサフルオロメタキシレンと過剰のシクロテトラシロキサンを溜去して、下記式（４）
【化１４】
0005803745.tif 000015
で示される含フッ素シロキサン９３．８ｇを得た。
【００６２】
次に、還流冷却管と温度計を取り付けたフラスコに、上記で得られた含フッ素シロキサン（４）４４．８ｇ（０．０３０モル）とアクリロキシエチルイソシアネート８．９ｇ（０．０６３モル）及びメチルイソブチルケトン５３．７ｇを仕込んだ。内温を５０℃まで加熱した後、ジブチル錫ジラウレート０．０２ｇを添加し、５０〜６０℃で２時間、反応させた。反応後、エタノール０．９０ｇを添加し、ＩＲでＮＣＯの吸収が消失したことを確認してから、２５℃で溶剤を留去したところ透明なペースト状の生成物を４９．９ｇ得た。
【００６３】
上記で得られた生成物を、1Ｈ−ＮＭＲ及びＩＲスペクトルの測定により分析した結果、下記式
【化１５】
0005803745.tif 000016
で示されるアクリル基含有含フッ素シロキサン化合物であった。
【００６４】
以下に、1Ｈ−ＮＭＲ（ＢＲＵＫＥＲ（株）製、ＡＶＡＮＣＥＩＩＩ４００）で分析した結果を示す。
1Ｈ−ＮＭＲ（ＣＨＣｌ3基準、ｐｐｍ）：０．０−０．１（≡Ｓｉ−ＣＨ3、３６Ｈ）、１．１−１．４（−ＣＨ2−、１３２Ｈ）、５．７−６．３（アクリル基、６Ｈ）
化合物のＩＲスペクトル（ＫＢｒ法、（株）堀場製作所製、ＦＴ−７３０）を図１に示す。
【００６５】
［実施例２］
還流冷却管と温度計を取り付けたフラスコに、下記式（３）
【化１６】
0005803745.tif 000017
で示される含フッ素ヒドロシロキサン４３．１ｇ（０．０５０モル）、トルエン１８．８ｇ、白金／ビニルシロキサン錯体トルエン溶液０．０４ｇ（白金として０．２ｍｇ含有）を仕込んだ。内温を６０℃まで加熱した後、滴下漏斗より１−ドデセン３３．６ｇ（０．２０モル）を内温が７０℃以上にならないように滴下スピードを調整して、滴下した。６０〜７０℃で１時間加熱した後、４−ペンテノール１７．２ｇ（０．２０モル）を内温が７０℃以上にならないように滴下スピードを調整して、滴下した。ＩＲスペクトルで含フッ素ヒドロシロキサン（３）のＳｉＨ基由来の吸収が消失していることを確認した後、減圧下でヘキサフルオロメタキシレンと過剰のシクロテトラシロキサンを溜去して、下記式（５）
【化１７】
0005803745.tif 000018
で示される含フッ素シロキサン８０．４ｇを得た。
【００６６】
次に、還流冷却管と温度計を取り付けたフラスコに、上記で得られた含フッ素シロキサン（５）３１．４ｇ（０．０３０モル）とアクリロキシエチルイソシアネート８．９ｇ（０．０６３モル）及びメチルイソブチルケトン４０．３ｇを仕込んだ。内温を５０℃まで加熱した後、ジブチル錫ジラウレート０．０２ｇを添加し、５０〜６０℃で２時間、反応させた。反応後、エタノール１．５５ｇを添加し、ＩＲでＮＣＯの吸収が消失したことを確認してから、２５℃で溶剤を留去したところ透明なペースト状の生成物を３６．４ｇ得た。
【００６７】
上記で得られた生成物を、1Ｈ−ＮＭＲ及びＩＲスペクトルの測定により分析した結果、下記式
【化１８】
0005803745.tif 000019
で示されるアクリル基含有含フッ素シロキサン化合物であった。
【００６８】
［実施例３］
還流冷却管と温度計を取り付けたフラスコに、下記式（３）
【化１９】
0005803745.tif 000020
で示される含フッ素ヒドロシロキサン４３．１ｇ（０．０５０モル）、トルエン２０．６ｇ、白金／ビニルシロキサン錯体トルエン溶液０．０４ｇ（白金として０．２ｍｇ含有）を仕込んだ。内温を６０℃まで加熱した後、滴下漏斗より１０−ウンデセン酸エチル４２．５ｇ（０．２０モル）を内温が７０℃以上にならないように滴下スピードを調整して、滴下した。６０〜７０℃で１時間加熱した後、４−ペンテノール１７．２ｇ（０．２０モル）を内温が７０℃以上にならないように滴下スピードを調整して、滴下した。ＩＲスペクトルで含フッ素ヒドロシロキサン（３）のＳｉＨ基由来の吸収が消失していることを確認した後、減圧下でヘキサフルオロメタキシレンと過剰のシクロテトラシロキサンを溜去して、下記式（６）
【化２０】
0005803745.tif 000021
で示される含フッ素シロキサン９３．４ｇを得た。
【００６９】
次に、還流冷却管と温度計を取り付けたフラスコに、上記で得られた含フッ素シロキサン（６）３０．９ｇ（０．０３０モル）とアクリロキシエチルイソシアネート８．９ｇ（０．０６３モル）及びメチルイソブチルケトン３９．８ｇを仕込んだ。内温を５０℃まで加熱した後、ジブチル錫ジラウレート０．０２ｇを添加し、５０〜６０℃で２時間、反応させた。反応後、エタノール１．５８ｇを添加し、ＩＲでＮＣＯの吸収が消失したことを確認してから、２５℃で溶剤を留去したところ透明なペースト状の生成物を３４．２ｇ得た。
【００７０】
上記で得られた生成物を、1Ｈ−ＮＭＲ及びＩＲスペクトルの測定により分析した結果、下記式
【化２１】
0005803745.tif 000022
で示されるアクリル基含有含フッ素シロキサン化合物であった。
【００７１】
［実施例４〜６、比較例１，２］
防汚性付与剤の調製
１０ｍｌガラス製サンプル瓶に、表１に示されるアクリル基含有含フッ素シロキサン化合物２．０ｇとメチルイソブチルケトン８．０ｇを秤量し、密栓して、３０分間振盪した。該アクリル基含有含フッ素シロキサン化合物が完全に溶解したことを確認し、孔径０．４５μｍのＰＴＦＥ（ポリテトラフルオロエチレン）製メンブレンフィルターでろ過して、アクリル基含有含フッ素シロキサン化合物を防汚性付与成分として２０質量％含有する防汚性付与剤をそれぞれ調製した。
なお、実施例４〜６のアクリル基含有含フッ素シロキサン化合物は、上記実施例１〜３の方法に準じてそれぞれ合成した。
【００７２】
ハードコート組成物の調製
前述の防汚性付与剤を用いて、下記に示すような配合でハードコート組成物を調製した。なお、ブランクとして、防汚性付与剤を添加しない組成物も調製した。
４官能アクリレート（ＥＢＥＣＲＹＬ４０［ダイセルサイテック社製］）：１００質量部
プロピレングリコールモノメチルエーテル：１３７質量部
１−ヒドロキシシクロヘキシルフェニルケトン（イルガキュア１８４、チバ・ジャパン社製）：３質量部
防汚性付与剤（防汚性付与成分濃度２０質量％）：５．０質量部
【００７３】
ハードコート塗工材料の調製
防汚性付与剤を配合した各溶液（ハードコート組成物）を、黒色のポリメチルメタクリレート板（５×５×０．２ｃｍ）上にスピンコートし、コンベア型紫外線照射装置（パナソニック電工社製）で、窒素雰囲気中１．６Ｊ／ｃｍ2の紫外線を照射して硬化膜を形成した。硬化後のハードコート膜の膜厚は７μｍであった。このハードコート膜を塗工した材料をテストピースとし、以下の試験に供した。
【００７４】
１．外観試験
ハードコート膜の外観（色調・透明性、平滑性）を目視にて評価した。結果を表２に記載した。
【００７５】
２．接触角測定試験
ハードコート膜表面の水及びオレイン酸に対する接触角を、接触角計（協和界面科学社製）を用いて測定した。結果を表２に記載した。
【００７６】
３．耐指紋性試験
以下の方法で耐指紋性試験（指紋視認性、指紋拭き取り性）を行った。試験は５名のパネラーによって行った。評価結果は、５名の評価値で最も多かった評価値を評価結果とした。２つ以上の評価値が同数であった場合は、５名の協議により評価値を決定した。結果を表２に記載した。
【００７７】
・指紋視認性
ハードコート膜表面に人差し指を押し付けて３秒間保持した後静かに指を離した。付着した指紋の視認性を、三波長発光形蛍光灯下で塗膜の真上から目視観察し、以下の４段階で評価した。
◎…指紋を認識することができなかった。
○…ほとんど指紋を認識できなかった。
△…若干指紋を認識することができた。
×…はっきりと指紋を認識することができた。
【００７８】
・指紋拭き取り性
ハードコート膜表面に付着した指紋を不織布（ベンコットＭ−３ＩＩ［旭化成せんい社製］）で一方向に往復して指紋を拭き取った。拭き取り後の状態を三波長発光形蛍光灯下で塗膜の斜め４５°上から目視観察し、指紋が目視できなくなるまでの往復回数を以下の３段階で評価した。
◎…３往復未満で指紋を拭き取ることができた。
○…３往復以上５往復未満で指紋を拭き取ることができた。
×…５往復以上拭いても指紋を拭き取ることができなかった。
【００７９】
【表１】
0005803745.tif 000023
【００８０】
【表２】
0005803745.tif 000024
【図１】
0005803745.tif 000028